시판 중 인 폴리머 의 분석 은 이 들 이 1 . 4 또는 그 미만 의 PDI 를 지님 을 나타냈 다 . 그러 한 재료 와 비교 하 여 , 본 발명 의 재료 는 60 ℃( 1 , 000 Pas 미만 의 점도 ) 에서 우수 한 몰딩 성 을 나타내 면서 25 % 까지 더 큰 경도 및 인장 강도 를 나타냈 다 . ( 3 x 2 mm 스틱 을 연장 시키 는 데 요구 되 는 힘 은 400 MPa 를 초과 하 였 다 )